(57)【要約】【課題】齲蝕を予防するための現在の治療法に伴う多くの問題を解消する口腔用組成物を提供する。【解決手段】  口腔用ビヒクル中にカルシウム、アルギニンおよび齲蝕抑制アニオンを分散して含有せしめると共に、該カルシウムが難溶性である、抗齲蝕口腔用組成物とする。齲蝕抑制アニオンは、好適には重炭酸塩、炭酸塩、グリセロリン酸塩、フィチン酸塩またはイノシトールリン酸塩誘導体であり、カルシウムは、炭酸カルシウム、重炭酸カルシウムおよび有機リン酸カルシウム等の塩として提供され、アルギニンは、重炭酸アルギニン、炭酸アルギニンおよび有機リン酸アルギニン等の塩として提供される。【選択図】なし【特許請求の範囲】
【請求項１】
口腔用ビヒクル中にカルシウム、アルギニンおよび齲蝕抑制アニオンを分散して含有せしめると共に、該カルシウムが難溶性である、抗齲蝕口腔用組成物。
【請求項２】
齲蝕抑制アニオンが、重炭酸塩、炭酸塩、グリセロリン酸塩、フィチン酸塩およびイノシトールリン酸塩誘導体からなる群から選択される、請求項１に記載の口腔用組成物。
【請求項３】
カルシウムが、炭酸カルシウム、重炭酸カルシウムおよび有機リン酸カルシウムからなる群から選択される塩として提供される、請求項１に記載の口腔用組成物。
【請求項４】
アルギニンが、重炭酸アルギニン、炭酸アルギニンおよび有機リン酸アルギニンからなる群から選択される塩として提供される、請求項１に記載の口腔用組成物。
【請求項５】
前記口腔用組成物が治療有効量のフッ化物をさらに含有する、請求項１に記載の口腔用組成物。
【請求項６】
前記組成物が５μｇ／ｍｇ〜７００μｇ／ｍｇの範囲の量のアルギニンを含有する、請求項１に記載の口腔用組成物。
【請求項７】
前記口腔用組成物が５μｇ／ｍｇ〜２００μｇ／ｍｇの範囲の量のカルシウムを含有する、請求項１に記載の口腔用組成物。
【請求項８】
前記口腔用組成物が５μｇ／ｍｇ〜２００μｇ／ｍｇの範囲の量の一または複数の齲蝕抑制アニオンを含有する、請求項１に記載の口腔用組成物。
【請求項９】
前記口腔用組成物が炭酸カルシウム、アルギニンおよびフィチン酸塩を含有する、請求項１に記載の口腔用組成物。
【請求項１０】
前記口腔用組成物が炭酸カルシウム、アルギニンおよび重炭酸塩を含有する、請求項１に記載の口腔用組成物。
【請求項１１】
前記口腔用組成物が歯の手入れ用品である、請求項１に記載の口腔用組成物。
【請求項１２】
前記口腔用組成物が食品である、請求項１に記載の口腔用組成物。
【請求項１３】
前記口腔用組成物がチューイングガムである、請求項１に記載の口腔用組成物。
【請求項１４】
ａ）水酸化アルギニン溶液を、重炭酸アルギニン溶液の形成に十分な量の二酸化炭素ガスまたはドライアイスで滴定し；
ｂ）前記重炭酸アルギニン溶液を、カルシウム−アルギニン−カーボネート−ビカーボネート錯体の形成に十分な量の炭酸カルシウムで滴定する；
連続した工程を含んでなる、請求項１の口腔用組成物の調製方法。
【請求項１５】
ａ）有機オルトリン酸溶液を水酸化アルギニン溶液で滴定して有機オルトリン酸アルギニン錯体を形成し；
ｂ）前記有機オルトリン酸アルギニン錯体を、カルシウム−アルギニン−オルトホスフェート錯体の形成に十分な量の飽和水酸化カルシウムで滴定する；
連続した工程を含んでなる、請求項１の口腔用組成物の調製方法。
【請求項１６】
ａ）フィチン酸溶液を、フィチン酸アルギニン錯体の形成に十分な量と条件下で水酸化アルギニンにより滴定し；
ｂ）前記フィチン酸アルギニン錯体をカルシウム−アルギニン−フィテート−カーボネート錯体の形成に十分な量の炭酸カルシウムで滴定する；
連続した工程を含んでなる、請求項１の口腔用組成物の調製方法。
【請求項１７】
ａ）フィチン酸溶液を、フィチン酸アルギニン錯体の形成に十分な量と条件下で水酸化アルギニンにより滴定し；
ｂ）前記フィチン酸アルギニン錯体を飽和水酸化カルシウムで滴定して、カルシウム−アルギニン−フィテート錯体を形成させる；
連続した工程を含んでなる、請求項１の口腔用組成物の調製方法。
【請求項１８】
ｐＨが５〜９である、請求項１に記載の口腔用組成物。
【請求項１９】
包装用材料と、該包装用物質に収容され、請求項１ないし１８の何れか一項に記載の抗齲蝕口腔用組成物を含有してなる製造品であって、前記口腔用組成物が齲蝕を遅延または防止するのに有効なものであり、前記包装用物質が、前記該口腔用組成物が齲蝕の遅延および／または防止に有効であることを示すラベルを含む製造品。
【発明の詳細な説明】
【技術分野】
【０００１】
齲蝕（虫歯）は、齲蝕原生の口内細菌が単純および複合糖類を代謝して酸を生産するときに生じる多因性の病気であり、酸が歯のエナメルを溶解させ、よってカリエス障害またはカリエス腔を生じさせる。本発明は、口腔用ビヒクル中に抗齲蝕剤が分散されてなる口腔用組成物（oral composition）を提供する。特に本発明は、口腔用ビヒクル中にカルシウム、アルギニンおよび齲蝕抑制アニオンが分散されてなる口腔用組成物を開示する。抗齲蝕剤を含んでなる口腔用組成物の調製方法もまた本発明によって開示される。さらに、カルシウム、アルギニンおよび齲蝕抑制アニオンを含有する口腔用組成物の治療有効量を口腔に付与することからなる、齲蝕の低減方法を開示する。
【背景技術】
【０００２】
１８９０年にミラー（Miller）が、炭水化物の発酵中に口内細菌により生成される酸が歯の脱塩化と齲蝕化プロセスの開始化の主たる原因であるという証拠を初めて提供して以来、歯の脱塩化を遅延させまたは防止する能力について多くの研究がなされてきている。Miller W. D. (1890)，"Micro-organisms of the human mouth" Reprinted 1973 Karger，Basel。ミラーは齲蝕の形成を二段階プロセスとして記述した。第１段階では、口内細菌、主としてグラム陽性菌が口腔に存在する発酵性炭水化物を代謝し、酸を生成する。第２段階では、口内細菌により生成された酸が歯のエナメル質、象牙質および／またはセメント質を脱塩化し、歯冠または歯根にカリエス障害またはカリエス腔を生じさせる。
【０００３】
ミラープロセスの第１段階において口内細菌により代謝される発酵性炭水化物の主たる供給源は食餌である。グルコースは食餌性炭水化物から得られる主たる糖である。これは、スクロース、マルトース、ラクトースおよびデンプンの構成単糖である。口内細菌の純粋培養についての研究で、口内グラム陰性菌よりも発酵プロセスにさらに寄与するグラム陽性菌によりグルコースが即座に発酵されることが示されている。このような発酵は、乳酸が主たる生成物であるホモ発酵性と、ギ酸、酢酸、プロピオン酸およびコハク酸並びにエタノールと二酸化炭素を含む、乳酸以外の多くの量の生成物が生成され得るヘテロ発酵性の何れかであるとして任意に分類される。Platt and Foster (1958) J. Bacteriol．，75: 453-459。
【０００４】
研究者は、種々の度合いの成功率ながら、歯垢中に存在する微生物による酸の生成を低減しようとした。Jenkins G. N.(1978) The Physiology and Biochemistry of the Mouth, 4th Ed., Oxford, England, Blackwell、pp414-500。これらには、（ｉ）食餌から得られ得る発酵性炭水化物を減少させ、（ｉｉ）歯垢の量と歯垢中の酸発生菌（acidogenic bacteria）の数を減少させ、（ｉｉｉ）特定の細菌を妨害し、（ｉｖ）歯垢細菌が炭水化物から酸をつくる代謝プロセスである細菌性解糖を妨害し、（ｖ）解糖中に形成された酸を中和し、（ｖｉ）主に尿素とアルギニンからの歯垢細菌によって塩基の形成を刺激して、カリエスプロセスに特徴的な酸形成に対抗する方法が含まれている。Kleinbergら (1979) "Metabolism of nitrogen by the oral mixed bacteria（口内混合細菌による窒素の代謝）",Saliva and Dental Caries（唾液と齲蝕）（Kleinbergほか編）、pp.357-377, Information Retrieval, Washington D.C.。しかしながら、これらの方法で齲蝕を減少させるには限界があった。
【０００５】
研究者らは、ミラーの齲蝕形成プロセスの第２段階に抗することにより、すなわちフッ化物を使用してエナメル質の溶解度を減少させてエナメル鉱物質の溶解を減少させることにより、齲蝕を減少または防止することに大きな成功を収めた。多くの研究において歯垢細菌により生成される酸でのエナメル質の溶解を阻害する治療法が調査されている。フッ化物が最も有効な治療法であると証明されている。Newburn (1986) Fluorides and Dental Caries（フッ化物と齲蝕）, 3rd.  Ed., Springfield, Illinois, Charles Thomas。フッ化物は、可溶化率を低減させ、再鉱化を増加させ、エナメル質、セメント質および象牙質において殆どの鉱質を構成しているリン酸カルシウムの溶解生成物を変えることによってプラーク酸によるエナメル質の溶解を阻害することが見出されている。さらに少ない度合いで、フッ化物は細菌による糖類の移送と解糖プロセスにも影響を及ぼしている。Hamilton (1969) Can. J. Microbiol., 15: 1021-1027。
【０００６】
種々の治療剤が、その齲蝕防止能力について調べられたが、齲蝕の発生率は、特に第３世界の国々において、また唾液欠乏症、なかでも唾液阻害薬物を受けている成人においては許容できないほど高いままである。齲蝕を十分に遅延化させる従来の治療法が失敗した理由の一つは、これらの歯科治療がミラーの齲蝕プロセスの第２段階に主として焦点をおいていたことにあり、齲蝕が多因性の病気であって多くの要因を考慮したアプローチをする必要があるという事実に十分即した治療法を提供することに失敗した点にある。よって、フッ化物を使用して歯のエナメル質の溶解度を低減させるだけでは、約２０％〜４０％の範囲の齲蝕が減少するに過ぎないということは驚くべきことではない。酸の生成とエナメル質の脱塩化プロセスの両方に同時に影響を及ぼしうる薬剤を開発する試みは殆どなされていない。
【特許文献１】特開昭６０−１８１０１０号公報
【特許文献２】特開昭６３−１３９１１６号公報
【特許文献３】特開昭５６−９５１１２号公報
【特許文献４】特開昭５３−２６３３１号公報
【非特許文献１】歯学，１９８２年，第６９巻，第５号，第８２６頁−第８４２頁
【発明の開示】
【０００７】
本発明は、齲蝕を予防するための現在の治療法に伴う多くの問題を解消する。特に、本発明により提供される口腔用組成物は、ミラーにより記述された両方の段階での齲蝕プロセスに抗する。特に、ここに記載される齲蝕抑制口腔用組成物は、治療有効量のカルシウム、アルギニンおよび齲蝕抑制アニオンを含有する。これらの化合物は相互作用をして抗齲蝕錯体を作用する。
【０００８】
アルギニンは、歯垢細菌による塩基の形成と、プラーク中でのアルカリ生成ミクロフローラの増殖に寄与する。KanapkaとKleinberg (1983) Archs. oral Biol. 28, 1007-1015。アミノ酸が遊離ものとして見出されるか、ペプチドまたはタンパク質、特に唾液から得られたものかにかかわらず、多くの歯垢細菌により生成された酸は、アルギニンから生成されたアルカリ化合物により中和される。Kleinberg et al (1979) "Metabolism of nitrogen by the oral mixed bacteria（口内混合細菌による窒素の代謝）− Saliva and Dental Caries（唾液と齲蝕）（Edited by Kleinberg et al.）pp. 357-377, Information Retrieval, Washington, D. C.。よって、ここに記載されてた組成物のアルギニン成分はミラープロセスの第１段階を攻撃する。
【０００９】
カルシウムは本発明の口腔用組成物のもう一つの成分である。カルシウムは質量作用により歯のエナメル質の可溶化を抑制し、酸の攻撃を受けたとき歯のエナメル質からのカルシウムの放出を低減させる。カルシウムは、酸が可溶化する間、エナメル質、象牙質および他のリン酸カルシウム含有組織からのリン酸の放出に先行する。よって、ここに記載されている組成物のカルシウム成分はミラー齲蝕プロセスの第２段階を攻撃する。
【００１０】
本発明の口腔用組成物の齲蝕抑制アニオンは齲蝕プロセスの両方の段階を攻撃する。齲蝕抑制アニオンは、（ｉ）アルギニンの酸中和活性を高める緩衝効果と酸自体を中和する効果とを有し、（ｉｉ）表面被覆または「ポイズン」として作用するか、または歯垢細菌により加水分解されて、歯の溶解を阻害し、歯の再ミネラル強化を促進する無機オルトリン酸塩を放出する有機リン酸塩源を提供し、または（ｉｉｉ）その両方を行う。従来の口腔用組成物とは異なり、本発明に記載されている口腔用組成物は、ミラーの齲蝕形成プロセスの両方の段階におけるカリエス障害の形成を攻撃することにより、互いに作用し合って齲蝕を十分に低減させる成分を含有している。
【００１１】
本発明は、口腔用ビヒクル中にカルシウム、アルギニンおよび齲蝕抑制アニオンを治療的量分散せしめて含有する口腔用組成物に関する。好適な実施態様では、口腔用組成物にはフッ化物が補われている。
また本発明は、抗齲蝕剤を含有する口腔用組成物を調製する方法にも関する。
さらに本発明の他の側面は、口腔内に、カルシウム、アルギニンおよび齲蝕抑制アニオンを含有する口腔用組成物を治療有効量付与（移送）することを含んでなる、齲蝕を低減させる方法をも対象としている。好ましい実施態様では、ここで記載される方法に使用される口腔用組成物は、さらにフッ化物を含有する。
【００１２】
本発明は、口腔用ビヒクル中に抗齲蝕剤を分散して含有する口腔用組成物を示すものである。特に、本発明は、口腔用ビヒクル中にカルシウム、アルギニンおよび齲蝕抑制アニオンが治療的量分散して含有された口腔用組成物を開示している。「齲蝕抑制」という用語は、カリエス障害の再鉱化を含む、齲蝕を遅延または防止することのできる薬剤を示す。ここで定義したように、齲蝕抑制アニオンは、カルシウムとアルギニンの抗齲蝕活性を高めることのできる、生物学的に融和性のあるアニオンである。抗齲蝕活性を高めることができるアニオンの証例には、例えば、カルシウムおよびアルギニンを含有する組成物に添加した場合に、齲蝕抑制アニオンを含有しない同様の口腔用組成物よりも齲蝕を遅延または防止するアニオンが含まれる。生物学的に融和性のあるアニオンは副反応なしに経口的に哺乳類に投与することのできるアニオンである。齲蝕抑制アニオンの例には、重炭酸塩、炭酸塩、グリセロリン酸塩、フィチン酸塩およびそのイノシトールリン酸塩誘導体等々が含まれる。
【００１３】
許容可能な口腔用ビヒクルには、例えば任意の従来の口腔用送達系、例えば歯の手入れ用製品、食品およびチューインガムが含まれる。歯の手入れ用製品の例には、デンタルフロス、錠剤またはゲル、パウダーおよび液体の形態の口内洗浄剤、ペーストまたは溶液、歯磨き剤が含まれる。ここに記載した口腔用組成物を含有する食品の例には、例えば飴（トローチ剤）および菓子類が含まれる。
この発明で定義されたようなカルシウム、アルギニンおよび齲蝕抑制アニオンの治療的量とは、炭水化物の代謝の結果生じるプラークによりつくられる酸を中和し、同時にエナメル質の再鉱化を増加させるか、または脱塩化を低減させるのに十分なこれら抗齲蝕剤の量のことである。例えば、歯磨きは０．５〜４％（ｖ／ｖ）、好ましくは１〜３％（ｖ／ｖ）の範囲内の量の抗齲蝕剤を含有し、口内洗浄剤は０．５〜３．５％（ｖ／ｖ）、好ましくは１〜３％（ｖ／ｖ）の範囲内の量の抗齲蝕剤を含有し得る。
【００１４】
一つの好ましい実施態様において、 口腔用組成物は、５μｇ／ｍｇ〜２００μｇ／ｍｇの範囲の量のカルシウム、５μｇ／ｍｇ〜７００μｇ／ｍｇの範囲の量のアルギニン、および５μｇ／ｍｇ〜６００μｇ／ｍｇの範囲のフィチン酸塩または５μｇ／ｍｇ〜２００μｇ／ｍｇの範囲の量の重炭酸塩または５μｇ／ｍｇ〜２００μｇ／ｍｇの範囲の量の炭酸塩を含有する。より好ましい実施態様においては、口腔用組成物は２００〜１５００ｐｐｍの範囲の量のフッ化物をさらに含有する。
【００１５】
さらに本発明は、抗齲蝕剤を含有する口腔用組成物の調製方法に関する。特に、口腔用ビヒクルに付与される治療的量のカルシウム、アルギニンおよび齲蝕抑制アニオンを含有する口腔用組成物の調製方法が、本発明において記載されている。口腔用組成物を調製するために使用される方法は、使用される口腔用ビヒクルと抗齲蝕剤に対する溶解度要件に依存する。一つの実施態様において、酸の形態の齲蝕抑制アニオンは、最初に、アルギニン遊離塩基、例えば水酸化アルギニンで滴定され、続いて水酸化カルシウムで滴定される。他の実施態様において、酸の形態の齲蝕抑制アニオンは水酸化アルギニンおよび一または複数のカルシウム含有化合物、例えば炭酸カルシウムで所望のｐＨの口腔用組成物に滴定される。また、抗齲蝕剤は、齲蝕抑制アニオンを所望のｐＨの口腔用組成物に滴定することにより調製される。調製された組成物は乾燥され、パウダー状のカルシウムが添加され、組成物と完全に混合される。齲蝕抑制アニオンがカルシウムと可溶性塩を形成する場合は、アルギニンの添加はカルシウム添加後になされる。齲蝕抑制アニオンが重炭酸塩または炭酸塩である場合は、炭酸カルシウムの溶解度が乏しく、重炭酸アルギニンの溶解度が高いため、必ずカルシウムよりもアルギニンでまず重炭酸塩または炭酸塩を滴定することにより調製することができる。
【００１６】
重炭酸アルギニンは、まず、アルギニン遊離塩基溶液に過度のドライアイスを添加するか、または二酸化炭素をバブリングすることにより、水酸化アルギニンから調製される。口腔用組成物のカルシウム成分はカルシウムとして添加され得る。本発明の口腔用組成物の調製に使用されるカルシウム含有化合物の好ましい例には、例えば可溶性の有機リン酸カルシウム、溶解性に乏しい有機リン酸カルシウムまたは炭酸カルシウムが含まれる。口腔用ビヒクルが歯磨きの場合には、炭酸カルシウムが好ましい実施態様である。炭酸カルシウムは公知の研磨剤である。
【００１７】
本発明の口腔用組成物の抗齲蝕剤は、相互作用をして錯体化合物を形成する。例えば齲蝕抑制アニオンがフィチン酸塩である場合、カルシウムとアルギニンはフィチン酸塩と結合し、カルシウム−アルギニン−フィテート錯体（ＣＡＰ錯体）を形成する。
【００１８】
抗齲蝕剤に加えて、本発明に記載されている口腔用組成物は、特定の口腔用ビヒクル用の任意の従来の成分を含有してよい。例えば、液状の口内洗浄剤は、溶媒、例えば蒸留水または脱イオン水、エタノール等；甘味料、例えばサッカリン、アスパルテーム等；調味料、例えばペパーミント油、スペアミント油等を含有してよい。ペースト状またはゲル状歯磨きは、例えば水、グリセリンまたはソルビトール、従来の研磨剤、例えばピロリン酸カルシウム、水酸化アルミニウム、樹脂、不溶性のメタリン酸アルカリ金属塩等を２０−６０重量％の標準量で；バインダー（粘結剤）、例えばヒドロキシエチルセルロース、キサンタンガム、カルボキシメチルセルロース−ナトリウム等を０．５−５．０重量％の標準量で；発泡剤、例えばラウリル硫酸ナトリウム、ココナッツスルホン酸モノグリセリドナトリウム、ナトリウム−Ｎ−メチル−Ｎ−パルミトイル−タウリド等を０．５−３．０重量％の標準量で；調味料；甘味料；防腐剤および特定の調製物に必要な任意の他の成分を含有してよい。パウダー状の歯磨きは抗齲蝕剤に加えて、従来の研磨剤および調味料を含有してもよい。錠剤およびパウダーは、例えばビヒクル、例えばラクトース、マンニトール等；粘結剤、例えばコーンスターチ、カルボキシメチルセルロース等；および崩壊剤を含有してもよい。
【００１９】
本発明に記載されている口腔用組成物は、エナメル質にダメージを与えたり、石灰質を除去することなく、経口的に適用することができる。本発明の口腔用組成物のｐＨは一般的に約６．０〜約９．０の範囲内にある。ある実施態様においては、口腔用組成物のｐＨは約７．０〜約８．０の範囲内にある。ここで記載されている口腔用組成物のｐＨは、酸、例えば塩酸、または塩基、例えば水酸化ナトリウムで調整することができる。
【００２０】
さらに本発明は、口腔に本発明の口腔用組成物を治療有効量付与（移送）することからなる齲蝕を低減させる方法に関する。本発明で定義される口腔用組成物の治療的量とは、炭水化物の代謝の結果生じるプラークにより生成される酸を中和または低減して齲蝕を遅延または防止し、同時にカルシウムを付与して質量化作用による歯の溶解性を抑制するか、または再鉱化に寄与させることでエナメル質、象牙質およびセメント質の脱塩化を低減させることのできる口腔用組成物の量のことである。例えば、本発明の方法で移送される歯磨きは０．５〜４％、好ましくは１〜３％の範囲の量の抗齲蝕剤を含有してよい。口内洗浄剤は、０．５〜３．５％、好ましくは１．０〜３．０％の抗齲蝕剤を含有してよい。
【００２１】
理論に縛られるものではないが、齲蝕抑制アニオンが有機リン酸塩である場合、齲蝕抑制アニオンはエナメル質に表面ポイズンを付与し、質量作用によりエナメル質の溶解を抑制するオルトリン酸塩に加水分解することにより、歯の脱塩化を低減することができると考えられる。齲蝕抑制アニオンが重炭酸塩または炭酸塩である場合、重炭酸塩または炭酸塩アニオンは３つの手段により脱塩化を低減することができると考えられる。第１は、歯の鉱物質の溶解に利用される歯の表面およびプラーク中の酸の量を低減させる緩衝力を付与することによる。第２は、歯垢細菌によるアルギニンの分解に最適なｐＨに近いｐＨ（約７．０〜８．０）を維持することによりアルギニンの酸中和活性を高めることによる。第３は、酸が中和された場合に二酸化炭素の濃度を低減し、水酸化カルシウムを生成してエナメル質を再鉱化することによる。
【００２２】
さらに本発明は、包装用物質と、該包装用物質に収容され、ここに記載されている口腔用組成物を含んでなる製造品を提供することにあり、該口腔用組成物は齲蝕を遅延または防止するのに有効なものであり、該包装用物質は、該口腔用組成物が齲蝕の遅延または防止に有効であることを示したラベルを有するものである。口腔用組成物の収容に使用される包装用物質は、ガラス、プラスチック、金属または任意の他の適切な不活性材料からなる。例えば本発明の口腔用組成物を含有する歯磨きは、折りたたみチューブ、典型的にはアルミニウム、鉛貼りまたはプラスチックのもの、または含有物を計って出す圧搾ポンプまたは加圧ディスペンサーまたは引き裂き可能な小袋に収容され得る。
【００２３】
本発明をさらに例証するため、以下の実施例に記載された実験を行った。本発明は、特定の実施例またはそこに記載された詳説に限定されないと理解すべきである。実施例に記載された実験から得られた結果は添付の図および表に示す。
【実施例】
【００２４】
実施例Ｉ
この実施例は、本発明に適切なカルシウム−アルギニン−フィテートおよびフィチン酸アルギニンを含有する抗齲蝕剤の調製方法を示す。またこれらの抗齲蝕剤はカルシウム−アルギニン−フィテート（ＣＡＰ）塩と称される。第１段階において、KaufmanとKleinberg (1971) Archs Oral Biol．16: 445-460により修正された、HarrisonとMellanby (1939) Biochem J., 33: 1660-1680の手順を使用して、フィチン酸ナトリウムからフィチン酸を調製した。
約１００ｇのフィチン酸ナトリウムまたはカルシウム（Nutritional Biochemicals, Cleveland, Ohioから購入）を２００ｍｌの蒸留水に溶解し、濃塩酸でｐＨ１．０に調節した。ついで、塩化第二鉄（０．２６Ｍ）を添加し、フィチン酸第二鉄（ferric phytate）の白色沈殿物の形成を生じさせた。ついで、遠心分離により液相から沈殿物を分離した。続いて上澄みを除去した。ついで沈殿物を、各々約１．５リットルの蒸留水を使用し、３回洗浄した。沈殿物を蒸留水に懸濁させ、溶液のｐＨをＮａＯＨで１１．０〜１２．０に調節した。水酸化第二鉄の綿状沈殿物が形成された。沈殿物を、１６００ｇで２０分間の遠心分離により沈殿させた。上澄みをデカントし、沈殿物を０．１ＮのＮａＯＨで一度洗浄した。洗浄液と上澄みを合わせ、沈殿プロセスを２回繰り返した。
【００２５】
ついで、フィチン酸ナトリウム溶液を、Dowexカチオン交換樹脂（BioRad 50W-x8, １００−２００メッシュ、Ｈ＋形態：Calbiochem, Los Angeles,から購入）に通過させ、フィチン酸塩をフィチン酸に転換させた。無機の全リンの分析によりフィチン酸濃度は０．０１１Ｍで、無機オルトリン酸塩（Ｐ１）濃度は０．００２Ｍであることが示され、これは全リン濃度の約３パーセントである。
Ｐ１として存在する全リンのパーセンテージは、次の手順を使用することで、全体の３パーセントから０．１パーセントに減少した。貯蔵しておいた０．０１１Ｍのフィチン酸溶液の一定分量、通常２０ｍｌを、Dowexアニオン交換樹脂（BioRad AG  1-x8, ２００−４００メッシュ、Ｃｌー形態：Calbiochem, Los Angeles, California, から購入）が収容されたガラスカラム（１．０×３０ｃｍ）に通過させた。０．２５ＭのＬｉＣｌ５０ｍｌでの最初の溶出で、Ｐ１を溶出させ；ついで１．０ＭのＬｉＣｌ４０ｍｌでの溶出で、フィチン酸塩を溶出させた。
フィチン酸塩フラクションを凍結乾燥し、フラクション中のＬｉＣｌを、５ｍｌ容量の無水メタノールで、残査を６回洗浄することにより除去した。残ったメタノールを空気流で蒸発させて除去した。残存したフィチン酸塩は、フィチン酸リチウムとして存在しており、ついでこれを１０ｍｌの蒸留水に溶解した。
【００２６】
フィチン酸リチウム溶液を、Dowexカチオン交換樹脂（50-x8, Ｈ＋形態）を収容したガラスカラム（１．０×３０ｃｍ）に通過させ、２０ｍｌの蒸留水で溶出させて、フィチン酸に転換させた。溶出液を凍結乾燥し、フィチン酸を濃縮して、残ったＨＣｌを除去した。残査を溶解して、６回凍結乾燥し、完全にＨＣｌを除去した。
結果として得られたフィチン酸水溶液の有機および無機リンに対する分析により、フィチン酸のモル濃度は５９．３ｍＭであることが示された。無機リンのモル濃度は３．８ｍＭであった。この濃度において、全リンの１．０５％のみが無機リンとして存在する。
フィチン酸の調製に続いて、１０ｍｌのフィチン酸を水酸化アルギニン（０．５Ｍ）でｐＨ７．０に滴定した。水酸化アルギニンを徐々に添加することにより、滴定を繰り返し、段階的に等モル量のフィチン酸に分けた。これは予備実験において、驚くことにアルギニンが１つの原子価を有しているかのように滴定において作用することが示されたためになされた。
【００２７】
カルシウム−アルギニン−フィチン酸塩を調製するため、最初、上述したアルギニンの段階量でフィチン酸アルギニンを調製した。ついでフィチン酸アルギニンを、０．０２Ｍ濃度の新たに調製された飽和Ｃａ（ＯＨ）２でｐＨ７．０に滴定した。滴定ｐＨを、各々の滴定において、ガラスとカロメルとの複合ｐＨ電極により測定した。
フィチン酸アルギニンおよびカルシウム−アルギニン−フィテートの調製に続いて、化合物を所定の乾燥度になるまで３６時間凍結乾燥した（Virtis 凍結乾燥機, Virtis, Gardiner, New York）。 全ての化合物を無機および有機リンおよび全窒素について分析した。カルシウム−アルギニン−フィテート化合物は、さらにカルシウムについても分析した。
各々の化合物に存在するアルギニンの量は、SingerとKleinberg (1983), Archs. oral Biol. 28: 873-878, によって記載されているような硫酸過酸化物の温浸後にNessler法を使用して窒素の濃度を測定することにより決定した。
【００２８】
カルシウム−アルギニン−フィテート化合物中に存在するカルシウムの量は、パーキン・エルマー（Perkin-Elmer）３３０原子吸光分光光度計と、パーキン・エルマーの原子吸光分析法のマニュアル（Perkin-Elmer Manual of Analytical Methods for Atomic Absorption Spectrophotometry）を使用して化合物を分析することにより決定した。
無機および有機リンの量は、ここに出典を明示して取込まれる、Chenほか(1956) Anal. Chem., 28: 1756-1758, に記載されている方法により決定した。簡略に記すと、各々の化合物中の無機リンの量は、モリブデン酸アンモニウム水溶液を、続いて硫酸を化合物の水溶液に添加したときに６００ｎｍで発色する色調を分光光度計で測定することにより、決定した。有機リンの量は、化合物を過塩素酸および硫酸で加水分解した後、同様の方法で決定される。
カルシウム、リンおよび窒素の分析では、０．２ｍｇの各々の化合物を蒸留水に溶解した。完全に溶解したとき、分析前に懸濁液をベックマン（Beckman）１５２マイクロフュージ（Microfuge）において９０００ｇで５分間の遠心分離を行った。ついで、遠心分離物をｐＨ４．０の酢酸バッファーに溶解し、同様に分析した。全ての組成物は酸に容易に溶解するが、各組成の中性調製組成物の可溶性／不溶性成分を決定するために二段階の分析を行った。
フィチン酸塩は多価であるために、種々の割合でカチオンとしてアルギニンとカルシウムの両方を担持することができる。錯体に結合するカルシウムが多くなればなるほど錯体の溶解度は減少し、一方錯体に結合するアルギニンが多くなればなるほど錯体の溶解度が増加する（表１−４参照）。
【００２９】
2006265268.tif 000002
【００３０】
2006265268.tif 000003
【００３１】
2006265268.tif 000004
【００３２】
2006265268.tif 000005
【００３３】
実施例ＩＩ
この実施例は本発明に適切な、カルシウム−アルギニン−重炭酸塩／炭酸塩の口腔用組成物の調製方法を示す。第１段階において、１００ｍｌの蒸留水に１５グラムのアルギニン遊離塩基（水酸化アルギニン）を溶解し（これはｐＨ１０．５を有する）、ついでガス状または固体状の二酸化炭素（ドライアイス）を、ｐＨが８．５に減少するまで添加することにより、重炭酸アルギニンを調製する。このｐＨで、全ての水酸化アルギニンは重炭酸アルギニンに転化される。ドライアイスを添加する場合は、水酸化アルギニンが重炭酸アルギニンに転化するまで、水酸化アルギニン溶液中にドライアイス片を連続して入れる。ついで、通常の技術を用いて、重炭酸アルギニン溶液を乾燥する。最後に、炭酸カルシウムパウダーを重炭酸アルギニンパウダーと混合し、特定の処方に必要な割合、例えば炭酸カルシウムパウダー１に重炭酸アルギニンパウダー１で、カルシウム−アルギニン−重炭酸塩／炭酸塩の組成物を製造する。
【００３４】
実施例ＩＩＩ
この実施例は、in vivoでエナメル質の脱塩化を遅延させる本発明のカルシウム−アルギニン−フィテートの能力を証明する。特にこの実施例は、口内細菌および糖源と共にインキュベートされた抜歯大臼歯の脱塩化を遅延させるカルシウム−アルギニン−フィテートの能力を示す。
大臼歯を、Kleinbergら (1973) Archs. oral Biol., 18: 787-798, により開発された、口腔内の混合微生物の代謝をシミュレートしたモデルにおいてインキュベートした。このモデルは唾液沈殿物中の混合口内細菌を利用している。使用した唾液沈殿物モデルは、齲蝕の形成に重要であり、口腔内で見られる種々のｐＨ変化に対して有用な代理物として当該技術で認められているものである。
【００３５】
唾液沈殿物を集めるために、パラフィンロウを噛むことにより刺激された唾液を、粉砕した氷で冷却されたテスト用チューブに喀出した。ドナーは、収集前、少なくとも１２時間食餌しておらず、２４時間は歯磨きしていない。ドナーは少なくとも１２時間の間断食し、最小レベルの外因性炭水化物しか含有しない刺激された全唾液を提供するように指示されていた。KleinbergとJenkins (1964) Archs. oral Biol., 9: 493-516。収集後、唾液を１７４０ｇで１５分間の遠心分離し、続いて上澄みを吸引除去した。次に、沈殿物を氷冷蒸留水で３回洗浄し、残っていた全ての唾液の上澄みを除去した。洗浄された唾液沈殿物を分析が行われるまで粉砕した氷で冷却した。
さらに分析には、ヒトの大臼歯の部分を調製する必要があった。予め蒸留水に貯蔵されていた、咬合、頬または舌表面上に顕微鏡的クラックと腐敗部がない永久大臼歯を、回転ゴムカップを使用して磨いて注意深く洗浄した。洗浄後、各々の歯を、１％のエアゾールＴＯ溶液（Fisher Scientific, Springfield, NJ）で冷却した円形ダイアモンド刃を有する低速鋸［Buehler Isomet, Buehler LTD., Evanstan, IL）を使用してメシオディスタル（mesiodistal）方向に垂直に切断した。３００−５００μｍの薄片が得られた。根本を切断し、象牙質および脱塩化される任意の領域をラッカーで被覆し、健康なエナメル質のみがさらされるように残しておいた。
【００３６】
唾液沈殿物およびエナメル質部を準備した後、脱塩化分析を行った。サンプルのインキュベートおよび分析の実施前に、洗浄した唾液沈殿物を蒸留水に再懸濁し、最終濃度が５０パーセント（ｖ／ｖ）になるようにした。ｐＨ応答を調査する最初の実験のために、１６．７％（ｖ／ｖ）の沈殿物、５．６または２８．０ｍＭのグルコース、および最終濃度が３．０ｍＭのフィチン酸アルギニンまたはカルシウム−アルギニン−フィテートを含有するインキュベート用混合物を、１０×７５ｍｍのテスト用チューブ中に調製した。対照には（１）沈殿物とグルコース、（２）沈殿物、グルコースおよびフィチン酸ナトリウム（３．０ｍＭ）、（３）いくつかの実験においては、沈殿物、グルコースおよびアルギニンを含有するインキュベート用混合物が含まれる。選択されるグルコース濃度の範囲により、プラークが発酵性の炭水化物に暴露されたときにin vivoで見られる２種類のｐＨ曲線が作成される。Kleinbergら (1973) Archs. oral Biol., 18: 787-798およびKleinbergら (1977) Caries. Res., ll（Suppl.）：292-320。混合物をウォータバスで３７℃で６時間インキュベートした。他の低グルコースレベルと同様、５．６ｍＭでは、ｐＨは急速に低下して最低値に達し、ついでゆっくりと漸次ベースライン方向に戻ってきた（図１参照）。他の高グルコースレベルと同様、２８ｍＭのグルコースレベルでもまたｐＨは急速に低下するが、グルコースがなお存在して酸を生成し続け、酸性のｐＨに維持しているために、より少し低下し、残りの実験期間の間、ほとんどまたは全く上昇しなかった（図２参照）。全てのインキュベート用混合物の調製は、３７℃のインキュベート用ウォータバスに移すまで、粉砕した氷で冷却されたテスト用チューブでなされた。
【００３７】
各実験において、歯の薄片を含有しない対照サンプルで実験をおこなった。薄片を有する混合物は、エナメル質の脱塩化に対するフィチン酸アルギニンおよびカルシウム−アルギニン−フィテート（ＣＡＰ）化合物の効果を評価するために使用された。薄片を含有しない混合物は、非歯エナメル源から放出されるリン酸塩およびカルシウムを評価するために使用された。このような供給源には、沈殿物中のカルシウムまたはリン酸塩イオン、フィチン酸アルギニンまたはＣＡＰ錯体からの少量の残りのリン酸塩、およびＣＡＰ錯体からのカルシウムが含まれる。  インキュベートする前に、１．０ＭのＨＣｌまたはＮａＯＨを使用して、各々の混合物のｐＨを７．０に調節した。エナメル質の薄片を混合物の半分に添加した。エナメル質の薄片を添加した後、全ての混合物を、時々振盪しながら、３７℃のウォータバスで６時間、直ちにインキュベートした。放射性ｐＨメーターに接続されたガラスとカロメルとの複合電極を使用し、インキュベートの開始時、その後の１、２、４および６時間のｐＨを記録した。同じ時間間隔で、サンプル（６０μｌ）を各々の混合物から回収し、７７００ｇで３分間のマイクロ遠心分離器（152 Microfuge, Beckman）で遠心分離した。各々のサンプルの上澄みを吸引により注意深く除去し、続いて行われる、上述したカルシウムおよび無機リンの分析用に４℃で保存した。エナメル質を有するインキュベート用混合物において、エナメル質は、インキュベートの終わりに双眼顕微鏡で脱塩化（白亜質の増加）が調査された。 脱塩化は０〜４の等級で評価され、０は脱塩化がみられないことを示し、４はかなりの脱塩化がみられることを示す。
【００３８】
インキュベート実験用に調製された５つのＣＡＰ錯体（ＣＡＰ１−ＣＡＰ５として示す）およびフィチン酸アルギニン（ＣＡＰ０として示す）のカルシウム、リンおよびフィチン酸塩の含有量を表２−４に示す。 ＣＡＰ０ないしＣＡＰ５錯体において、含有されるカルシウム量は増加し、アルギニン量は減少していた。フィチン酸塩の含有量はＣＡＰ３錯体を除き、全ての錯体においてほぼ同様であった。カルシウムは、錯体１ｍｇ当たり０〜１５５μｇと異なった。アルギニン濃度は錯体１ｍｇ当たり２３３．７〜６９１．８μｇと異なった。
低濃度および高濃度（５．６および２８．０ｍＭ）のグルコースでインキュベートされたインキュベーション混合物のｐＨに対する、フィチン酸アルギニン（ＣＡＰ０）およびカルシウム−アルギニン−フィテート（ＣＡＰ１ないしＣＡＰ５）の影響を図１および図２に示す。５．６ｍＭのグルコース（図１）では、ｐＨは急速に低下し、インキュベート３０分ないし１時間後には最低値に達した。 ｐＨの最も著しい低下は沈殿物およびグルコースのみを含有する混合物（対照）で生じた。ｐＨの最も著しい上昇は、最も多くのアルギニンを含有するＣＡＰ混合物で生じた。塩基形成のために口腔内においてより好ましいｐＨでアルギニンが機能するようにするフィチン酸の緩衝により、これらフィチン酸アルギニン組成物でのより大なるｐＨ上昇が生じる。５つのＣＡＰ組成物のなかで最も少ない量のアルギニンを含有するＣＡＰ５を有するインキュベート用混合物では、ほとんどｐＨの上昇がみられなかった（図１）。 これらの結果には、口内細菌によるグルコースの異化作用中に生じる酸を抑制する、本発明で記載されたフィチン酸アルギニンおよびカルシウム−アルギニン−フィテート錯体の能力が示されている。
【００３９】
種々のインキュベーションにおける、唾液沈殿物およびグルコースのインキュベート中のエナメル質の脱塩化を表５および６に示す。表５および６には、アルギニン、フィチン酸塩、フィチン酸アルギニンおよび種々のＣＡＰ錯体の存在および不在下における、唾液沈殿物−グルコース混合物（５．６ｍＭ）中でインキュベートされたエナメル質から放出されたカルシウムおよびリン酸塩が示されている。
５．６ｍＭのグルコース、フィチン酸アルギニンおよび種々のＣＡＰ錯体を含有する混合物では、何も添加しないものおよびフィチン酸塩およびアルギニン対照と比較して、６時間のインキュベート終了時での、エナメル質から放出されるカルシウムおよびリン酸塩の量が減少していることが示された（表５および６）。沈殿物−グルコース対照と比較して、種々のＣＡＰ化合物の溶解度の減少率は、カルシウムにおいては９１．２〜１００％（表５）であり、リンにおいては６０．１〜９７．０％（表６）であった。フィチン酸アルギニン（ＣＡＰ０）はより少なかった。アルギニン単独ではエナメル質の脱塩化がいくらか阻害されていることが示されているが、その効果はフィチン酸アルギニンおよびＣＡＰ錯体よりも低かった。フィチン酸塩単独では何の効果も得られなかった。
【００４０】
2006265268.tif 000006
【００４１】
2006265268.tif 000007
【００４２】
歯の薄片を直接用いた試験では、対照とＣＡＰ塩との間に差異があることが示された。
これらの結果には、フィチン酸アルギニンおよびカルシウム−アルギニン−フィテート錯体が、炭水化物の代謝中のエナメル質の脱塩化を遅延させる能力を有していることが明らかに示されている。
エナメル質の脱塩化を遅延させるフィチン酸アルギニンおよびＣＡＰ錯体の能力に対する、強くて長期間の酸性ｐＨの影響を表７および８に示す。発酵性炭水化物が、高濃度で長時間、歯垢細菌に利用される場合、あまりアクセスできない歯列部位における口中でこのような条件が生じる（図２参照）。アセテートバッファーを使用して、おのおののインキュベート用混合物の実験時間中、ｐＨを５．０に維持した。これらの表に示すように、フィチン酸アルギニンおよびＣＡＰ錯体は、酸性ｐＨで生じるカルシウムおよびリン酸塩の有意な可溶化を阻害した。フィチン酸ナトリウムは、低いｐＨのこれら化合物とほぼ同様に効果的であり、可溶化の減少におけるその役割を補助した。アルギニン単独では、そこからアルカリ性の最終生成物を生成する細菌が存在しないため、何の効果もなかった。
【００４３】
ｐＨ４．０、５．０および６．０で行われた切開用双眼顕微鏡による歯の薄片の視覚試験では、一般にこれらの効果が裏付けられた（表９）。
これらの研究により、フィチン酸アルギニンおよびＣＡＰ錯体が、明らかにエナメル質の薄片の脱塩化を効果的に阻害する能力を有していることが示された。これは特に、中間のアルギニンおよびカルシウムレベルを有するＣＡＰ錯体にさらされた薄片および５．６ｍＭのグルコースで生じたように、より高いレベルのｐＨでみられた。
【００４４】
2006265268.tif 000008
【００４５】
2006265268.tif 000009
2006265268.tif 000010
【００４６】
実施例ＩＶ
この実施例は、カルシウム、アルギニンおよび重炭酸塩／炭酸塩（ＣＡＢＣ）を含有する口腔用組成物の、in vivoにおけるエナメル質の脱塩化を遅延させる能力を証明するものである。特にこの実施例は、カルシウム、アルギニンおよび重炭酸塩／炭酸塩含有組成物の、厳しい酸性状態（長時間の間高濃度で存在する発酵性糖類の異化作用の結果、口内細菌によりin vivoで生じる）のｐＨを、アルギニンからの塩基の形成に最適なｐＨまで上昇させる能力を示すものである。また、口内細菌および糖源とともにインキュベートされたパウダー状のエナメル質および象牙質の脱塩化の遅延化も証明する。歯の薄片ではなく、ヒトの歯の歯冠からのパウダー状のエナメル質を脱塩化分析に使用した他は、実施例ＩＩＩで使用した唾液沈殿物のモデル系をこの実験でも使用した。
パウダー状のエナメル質を、ここに出典を明示して本明細書の一部として取り込まれる ManlyとHodge (1939) J. dent. Res. 18, 133-141, の浮選方法により調製した。最初、永久歯を注意深く洗浄し、ついでボール−ミルで微粉状に粉砕し、６０メッシュのふるいにかけて、大きな粒子を除去した。ついで、ふるい分けられた歯のパウダーを、密度が２．７０になるように、ブロモホルム９１％とアセトン９％（ｖ／ｖ）の比率のブロモホルム／アセトン混合物を使用し、密度分別により分離した。エナメル質フラクション（密度２．９−３．０）はより重かった。遠心分離後、エナメル質フラクションを取り除き、ブロモホルム／アセトン混合物で洗浄し、蒸発により乾燥させた。
【００４７】
それぞれが１６．７％（ｖ／ｖ）の唾液沈殿物および１１．２ｍＭのグルコースを含有し、全量が２．４ｍｌの５つのインキュベート混合物を調製した。各々の混合物を３７℃で３時間インキュベートし、０、０．５、１、２および３時間後のｐＨを測定した。３時間の終了時に、各々のインキュベート用混合物を、４つのインキュベート混合物に等しく分けた（各々６００μｌ）。４セットの一つの各混合物に、１ｍｇの重炭酸アルギニンと１ｍｇの炭酸カルシウムをパウダー混合物として同様に添加した。第２セットには、各々の混合物に０．５ｍｇの重炭酸アルギニンと０．５ｍｇの炭酸カルシウムを同様に添加した。第３セットにおいては、１ｍｇの重炭酸アルギニンを添加し；第４セットにおいては、１ｍｇの炭酸カルシウムを添加した。第５セットには何も添加しなかった。全ての混合物をアイスバス中で調製し、ついで直ちに、３７℃のウォータバスに移し、そこでそれらを時々振盪しつつ、０、０．５、１．５および３時間インキュベートした。
【００４８】
各々のセットから所定の間隔を開けて取り出された１つのチューブ中のｐＨを記録し、ついで、各セットを２つに分割した。一方の半分は、続くカルシウムおよびリン酸塩の分析用に４℃で保持して貯蔵した。この目的のため、複製サンプル（６０μｌ）を取り除いた。他方の半分は１ｍｇの歯のパウダーに添加し、可溶化能力を評価するために３７℃で２時間インキュベートした。２時間後に溶解していない歯のパウダーを、７７００ｇで３分間のマイクロ遠心分離器（152 Microfuge, Beckman）で遠心分離して球粒として水相から分離した。各々のサンプルの上澄みを吸引により注意深く除去し、次の上述したカルシウムおよびリン酸塩の分析のために４℃で貯蔵した。歯のパウダーの球粒を塩酸に溶解し、複製サンプル（６０μｌ）を同様のカルシウムおよびリン酸塩分析のために回収した。
６時間のインキュベート間全体のｐＨの変化を図３に示す。最初の３時間の間は、ｐＨは急速に低下し、４．６５の最低値に達した。次の３時間では、何にも添加しない対照においては、ｐＨはさらに４．５１まで低下した。重炭酸アルギニンおよび／または炭酸カルシウムの添加により、ｐＨは直ちに上昇した。最も著しいｐＨの上昇は、重炭酸アルギニンおよび炭酸カルシウムの両方を含有する混合物（ＣＡＢＣ）において生じた。また、重炭酸アルギニンでは、最初、ｐＨは急速に上昇するが、歯列部位における高カリエスに特徴付けられる、強くて長い酸性状態を克服するのに十分な程のｐＨ上昇を維持することはできなかった。さらに、炭酸カルシウムもｐＨを急速に上昇させるが、他の組成物の度合いよりは低く、引き続く上昇もみられなかった。
【００４９】
歯のパウダーの分析においては、ｐＨが７．０から４．６５に低下した、インキュベートの最初の３時間で２０％の可溶化がみられ、ｐＨがさらに４．５１まで低下した、インキュベートの次の３時間では、さらに１２％の可溶化がみられた（全体で３２％の可溶化）。炭酸カルシウムの添加により、次の第２の期間では９％のみのさらなる可溶化しか生じなかった。重炭酸アルギニンではさらなる可溶化は１６％であった。これに対し、炭酸カルシウム／重炭酸アルギニン（１：１）を組合せたものは、さらなる可溶化がみられないばかりか、インキュベートの最初の３時間でみられた２０％の低減が回復されていた（全体で０％の可溶化）。他の炭酸カルシウム／重炭酸アルギニン（０．５：０．５）を組合せたものは、より少ない効果であった。それは、第２の期間で２％のさらなる可溶化を示した。
ｐＨ結果は、グルコースの異化作用中に生じる口腔内のｐＨの低下を抑制するＣＡＢＣ組成物の能力と、ＣＡＢＣ組成物中のアルギニンが塩基を生成しうるようにｐＨを上昇させ、そのｐＨの上昇を維持する能力を証明している。さらにこの実施例は、歯の可溶化を防止し、齲蝕を低減または防止する手段を提供する本発明記載の組成物の能力を立証している。
【図面の簡単な説明】
【００５０】
【図１】図１は、カルシウム−アルギニン−フィテート（ＣＡＰ）錯体系の存在下で、５．６ｍＭのグルコースでインキュベートされた唾液沈殿物のｐＨ応答を示す。齲蝕抑制アニオンはフィチン酸塩であり、カルシウムとアルギニンは相互的に変化する。フィチン酸アルギニンは、カルシウム濃度がゼロのＣＡＰ錯体と考えられる。対照にはフィチン酸塩だけとアルギニンだけとのインキュベート用混合物が含まれる。この糖濃度において、in vivoのプラークｐＨ応答の第１のタイプが観察される。
【図２】図２は、ＣＡＰ錯体系の存在下で、２８．０ｍＭのグルコースでインキュベートされた唾液沈殿物のｐＨ応答を示す。齲蝕抑制アニオンはフィチン酸塩であり、カルシウムとアルギニンは相互的に変化する。フィチン酸アルギニンは、カルシウム濃度が０のＣＡＰ錯体とみなされる。対照にはフィチン酸塩だけとアルギニンだけとのインキュベート用混合物が含まれる。この糖濃度において、in vivoのプラークｐＨ応答の第２のタイプが観察される。
【図３】図３は、カルシウム、アルギニンおよび齲蝕抑制アニオンを、インキュベート用混合物に添加する３時間前および３時間後に、１１．２ｍＭのグルコースでインキュベートされた唾液沈殿物のｐＨ応答を示す。添加された齲蝕抑制アニオンは炭酸塩／重炭酸塩である。対照は、炭酸カルシウムを含むもの、重炭酸カルシウムを含むもの、およびその両方を含有しないものであった。
【図１】
2006265268.tif 000011
【図２】
2006265268.tif 000012
【図３】
2006265268.tif 000013
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
口腔用ビヒクル中にカルシウム、アルギニンおよび齲蝕抑制アニオンを分散して含有せしめてなる、抗齲蝕口腔用組成物。
【請求項２】
ａ）水酸化アルギニン溶液を、重炭酸アルギニン溶液の形成に十分な量の二酸化炭素ガスまたはドライアイスで滴定し；
ｂ）前記重炭酸アルギニン溶液を、カルシウム−アルギニン−カーボネート−ビカーボネート錯体の形成に十分な量の炭酸カルシウムで滴定する；
連続した工程を含んでなる、請求項１の口腔用組成物の調製方法。
【請求項３】
ａ）有機オルトリン酸溶液を水酸化アルギニン溶液で滴定して有機オルトリン酸アルギニン錯体を形成し；
ｂ）前記有機オルトリン酸アルギニン錯体を、カルシウム−アルギニン−オルトホスフェート錯体の形成に十分な量の飽和水酸化カルシウムで滴定する；
連続した工程を含んでなる、請求項１の口腔用組成物の調製方法。
【請求項４】
ａ）フィチン酸溶液を、フィチン酸アルギニン錯体の形成に十分な量と条件下で水酸化アルギニンにより滴定し；
ｂ）前記フィチン酸アルギニン錯体をカルシウム−アルギニン−フィテート−カーボネート錯体の形成に十分な量の炭酸カルシウムで滴定する；
連続した工程を含んでなる、請求項１の口腔用組成物の調製方法。
【請求項５】
ａ）フィチン酸溶液を、フィチン酸アルギニン錯体の形成に十分な量と条件下で水酸化アルギニンにより滴定し；
ｂ）前記フィチン酸アルギニン錯体を飽和水酸化カルシウムで滴定して、カルシウム−アルギニン−フィテート錯体を形成させる；
連続した工程を含んでなる、請求項１の口腔用組成物の調製方法。
【請求項６】
包装用材料と、該包装用物質に収容され、請求項１に記載の抗齲蝕口腔用組成物を含有してなる製造品であって、前記口腔用組成物が齲蝕を遅延または防止するのに有効なものであり、前記包装用物質が、前記該口腔用組成物が齲蝕の遅延および／または防止に有効であることを示すラベルを含む製造品。